(57)【要約】【課題】誘導電動機の二次導体の抵抗を低減して、誘導電動機の効率を改善する。【解決手段】ロータ３６のスロット３６ａ内に鋳込まれる母材と同一の材料からなる第１部材８０と、母材よりも電気伝導率の高い材料からなる第２部材７０とを、第１および第２部材の両方と電気的親和性が高い媒体が接合界面に介在するように接合した複合材を作成し、複合材をロータ３６のスロット３６ａ内に挿入した状態で、溶融した母材をスロット内に鋳込むことで、ロータ３６を製造する。第１部材８０と第２部材７０の接合界面に酸化膜や空隙が存在しないため、二次導体の抵抗が小さくなり、その結果誘導電動機の効率が改善される。【選択図】図３
2014204616.tif 000002
【特許請求の範囲】
【請求項１】
ロータのスロット内に鋳込まれる母材と同一の材料からなる第１部材と、母材よりも電気伝導率の高い材料からなる第２部材とを、第１および第２部材の両方と電気的親和性が高い媒体が接合界面に介在するように接合した複合材を作成し、
前記複合材をロータのスロット内に挿入した状態で、溶融した母材をスロット内に鋳込むことによりロータを製造することを含む、誘導電動機の製造方法。
【請求項２】
爆着、摩擦結合、ろう付けのいずれかにより第１部材と第２部材が接合されることを特徴とする請求項１に記載の誘導電動機の製造方法。
【請求項３】
請求項１または２に記載の方法で製造された誘導電動機。
【請求項４】
第１部材と、第１部材よりも電気伝導率の高い材料からなる第２部材とを接合する方法であって、
第１および第２部材の両方と電気的親和性が高い媒体を接合界面に介在させることを特徴とする接合方法。
【発明の詳細な説明】
【技術分野】
【０００１】
本発明は、誘導電動機の製造方法に関する。
【背景技術】
【０００２】
一般に、誘導電動機は、誘導電流が流れる二次導体側の抵抗が低いほどモータ効率が向上する。二次導体側の抵抗を下げるために、例えば特許文献１には、かご形誘導電動機のロータのスロット内に、アルミニウムと、アルミニウムよりも電気伝導率の高い銅線とを混在させることが記載されている。
【先行技術文献】
【特許文献】
【０００３】
【特許文献１】特願２０１２−２５８７２１号公報
【発明の概要】
【発明が解決しようとする課題】
【０００４】
アルミニウムは表面に酸化膜を形成しやすく、電気伝導率の優れた金属とは電気的に結合しにくいという性質がある。そのため、銅や銀などを抵抗低減材としてロータのスロット内に挿入した後でアルミニウムを鋳込むようにしてロータを製造すると、抵抗低減材とアルミニウムとの接合界面の電気抵抗が大きくなり、結果として二次導体側の抵抗が期待通りには小さくならなくなる可能性がある。
【０００５】
本発明はこうした状況に鑑みてなされたものであり、その目的は、誘導電動機の二次導体の抵抗を低減して誘導電動機の効率を改善する技術を提供することにある。
【課題を解決するための手段】
【０００６】
本発明のある態様は、ロータのスロット内に鋳込まれる母材と同一の材料からなる第１部材と、母材よりも電気伝導率の高い材料からなる第２部材とを、第１および第２部材の両方と電気的親和性が高い媒体が接合界面に介在するように接合した複合材を作成し、複合材をロータのスロット内に挿入した状態で、溶融した母材をスロット内に鋳込むことによりロータを製造することを含む、誘導電動機の製造方法である。
【０００７】
この態様によると、ロータスロット内での第１部材（例えばアルミニウム）と抵抗低減材としての第２部材（例えば銅）との接合界面の電気抵抗を低減することができるので、二次導体の抵抗が小さくなり、その結果誘導電動機の効率が改善される。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、誘導電動機の二次導体の抵抗を低減して誘導電動機の効率を改善することができる。
【図面の簡単な説明】
【００１０】
【図１】中心軸を含む鉛直面でかご形誘導電動機を切断したときの断面図である。
【図２】銅材とアルミニウム材とを接合する様子を示す図である。
【図３】図２で説明した方法を用いてかご形誘導電動機のロータを製造する方法を示す模式図である。
【発明を実施するための形態】
【００１１】
図１は、中心軸を含む鉛直面でかご形誘導電動機１０を切断したときの断面図である。
【００１２】
ステータ３４は、同一形状に型抜きされた多数の薄板状（例えば、厚さ０．５ｍｍ）の電磁鋼板を積層して形成される。ステータ３４は、フレーム３０の内周に、例えば焼き嵌めによって嵌合される。ステータ３４に形成された複数のスロットには銅線のコイル３８が巻回されている。
【００１３】
ロータ３６も、同一の円形状に型抜きされた多数の薄板状の電磁鋼板を積層して形成される。ロータ３６には、中央に回転軸１２を挿通するための円形穴が形成されるとともに、その外周側には、径方向に延びる複数の同一形状のスロット３６ａが等間隔に形成されている。ロータ３６の円形穴は、回転軸１２に締まり嵌めによって固定される。
【００１４】
フレーム３０は、例えばアルミダイキャスト製、鋳鉄製または鋼板製であり、ロータおよびステータの重量を支持するとともに、ロータおよびステータ等で発生する熱を電動機外部に放熱する役割を有する。放熱性能を高めるために、回転軸と平行な方向に延びる多数の放熱フィン４０がフレーム３０の外周に設置される。
【００１５】
回転軸１２は、フレーム３０から内径側に延び出す両側のフランジ１４、１５にそれぞれ軸受１６、１７を介して回転自在に支持されている。フランジ１４、１５は、フレーム３０と一体形成されてもよいし、別々に形成された後でフレーム３０に固定されてもよい。
【００１６】
回転軸１２の後端側には、ファン１８が配置される。ファン１８のさらに外側にはファンカバー３２が配置される。
【００１７】
一般に、誘導電動機は、誘導電流が流れる二次導体側の抵抗が低いほどモータ効率が向上する。そこで、ロータ３６に形成されたスロット３６ａ内に、電気伝導率が高いアルミニウムをダイキャスト鋳造により鋳込む方法が最も良く使用されている。この場合、ロータ３６の両端面には、スロット内の導体と一体構造となる短絡環３７が形成される。
【００１８】
誘導電動機の効率をさらに高めるために、アルミニウムよりもさらに電気伝導率の高い銅や銀などの金属材（抵抗低減材）をスロット内に挿入した状態で、アルミニウムを鋳込む方法が提案されている。しかし、この方法では、溶融アルミニウムの粘性不足により抵抗低減材の表面の凹凸に十分アルミニウムが流れ込まなかったり、アルミニウムが凝固する際に熱収縮したりするために、アルミニウムと抵抗低減材との間に空隙が発生してしまう。また、抵抗低減材が高温空気中に曝されることにより表面に酸化膜が形成されてしまう。接合界面における酸化膜や空隙は、スロット内の導体に電流を流したときに電気抵抗として作用する。
【００１９】
そのため、単に銅や銀などの抵抗低減材をスロット内に挿入してアルミニウムを鋳込むようにすると、抵抗低減材とスロット内のアルミニウムとの接合界面の酸化膜や空隙の存在のために接合界面の電気抵抗が大きくなり、結果として二次導体側の抵抗が期待通りには小さくならなくなる可能性がある。
【００２０】
そこで、本実施形態では、銅などの抵抗低減材と、スロット内に鋳込まれる母材（例えばアルミニウム）と同じ材料の部材とを、接合界面の電気抵抗が小さくなるように接合した複合材を作成した後で、ロータのスロット内に複合材を挿入するようにした。
【００２１】
図２は、板状の銅材（第２部材）７０とアルミニウム材（第１部材）８０とを接合して複合材を作成する様子を示す。本実施形態では、銅およびアルミニウムの両者を単に組み合わせるのではなく、銅およびアルミニウムの両方と電気的親和性が高い媒体が接合界面に介在するような方法で、銅材とアルミニウム材とを接合する。なお、本明細書において「電気的親和性が高い」とは、接合する二つの材料（ここでは銅とアルミニウム）の間の空隙や酸化膜を抑制する効果が高いことを意味する。
【００２２】
例えば、爆着または溶接で銅材とアルミニウム材とを接合してもよい。この場合、両者の接続界面には銅とアルミニウムによる合金層が生じ、この合金層が電気的親和性の高い媒体として機能する。
【００２３】
または、銅材とアルミニウム材とを高い振動数で擦り合わせて接合する摩擦接合を使用してもよい。この場合も、両者の接続界面には銅とアルミニウムによる合金層が生じ、この合金層が電気的親和性の高い媒体として機能する。
【００２４】
ロウ付けまたはハンダ付けにより銅材とアルミニウム材とを接合してもよい。この場合、両者の接続界面にはロウやハンダの層が生じ、この層が電気的親和性の高い媒体として機能する。
【００２５】
上記の接合方法により生じる媒体層は、複合材に電気を流した場合に電気抵抗にはなるものの、空隙や酸化膜よりは電気抵抗が低い。したがって、酸化膜や空隙が存在する場合よりも複合材の電気抵抗を小さくすることができる。
【００２６】
図３は、図２で作成した複合材を用いてかご形誘導電動機のロータを製造する方法を示す模式図である。図３（ａ）、（ｃ）は、ロータ３６に形成されたスロット３６ａの拡大平面図であり、図３（ｂ）、（ｄ）は、図３（ａ）、（ｃ）中の一点鎖線に沿った縦断面図である。
【００２７】
図３（ａ）に示すように、銅材７０とアルミニウム材８０がスロット３６ａ内に収まるように両者のサイズを選択する。図２で述べたように、接合界面に媒体を介在させた複合材を初めに作成する。この複合材を、図３（ｂ）に示すようにスロット３６ａ内に挿入した状態で、スロット内に溶融アルミニウムを鋳込む（図３（ｃ）、（ｄ）参照）。溶融アルミニウムとアルミニウム材８０との接触面は、アルミニウム材８０の表面が溶けることにより鋳込まれたアルミニウムと一体化し、界面の電気抵抗がほぼ無い状態になる。この結果、スロット３６ａ内で、電流は、鋳込まれたアルミニウムを流れる経路と、複合材を流れる経路とに分かれる。後者の経路は、銅材７０とアルミニウム材８０の間の媒体層の電気抵抗がわずかであれば、電気伝導率の高い銅材のために、鋳込まれたアルミニウムよりも電気抵抗が小さくなる。よって、二次導体側の電気抵抗が低減し、結果として誘導電動機の効率が改善される。
【００２８】
なお、アルミニウム材８０は、図３のようにスロット３６ａの軸方向長さに略等しい長さであってもよいし、銅材７０の両端部にのみ接合される２枚の短い板材であってもよい。
【００２９】
母材としてアルミニウム、抵抗低減材として銅を使用する例について説明したが、本実施形態はこの組み合わせに限られず、母材よりも電気伝導率の高い抵抗低減材を使用するのであれば、任意の組み合わせに適用することができる。例えば、母材として銅、抵抗低減材として銀を使用してもよい。
【００３０】
以上説明したように、本実施形態によれば、ロータスロット内での母材（例えばアルミニウム）と抵抗低減材（例えば銅）の接合界面の電気抵抗を低減することができるので、二次導体の電気抵抗を低減して誘導電動機の効率を向上させることができる。
【００３１】
以上、本発明の実施の形態について説明した。これらの実施の形態は例示であり、それらの各構成要素の組み合わせにいろいろな変形例が可能なこと、またそうした変形例も本発明の範囲にあることは当業者に理解されるところである。
【００３２】
実施の形態では、誘導電動機の効率を改善するために母材と抵抗低減材とを接合することを説明したが、電気伝導率の異なる任意の金属材同士を接合する場合にも本発明を適用することができる。また、金属材の形状は上述した板材に限られず、任意の形状であってよい。
【符号の説明】
【００３３】
１０  かご形誘導電動機、  ３６  ロータ、  ３６ａ  スロット、  ７０  銅材（第２部材）、  ８０  アルミニウム材（第１部材）。
【図１】
2014204616.tif 000003
【図２】
2014204616.tif 000004
【図３】
2014204616.tif 000005